КАТАЛИЗАТОР ДЛЯ ПРИМЕНЕНИЯ В ВЫСОКОТЕМПЕРАТУРНОЙ РЕАКЦИИ СДВИГА И СПОСОБ ОБОГАЩЕНИЯ СМЕСИ СИНТЕЗ-ГАЗА ВОДОРОДОМ ИЛИ МОНООКСИДОМ УГЛЕРОДА

1. Катализатор, предназначенный для применения в реакции высокотемпературного сдвига, в своей активной форме, содержащий смесь цинкоксидноалюминиевой шпинели и оксида цинка в комбинации со щелочным металлом, выбранным из группы, включающей Na, К, Rb, Cs и их смеси, указанный катализатор обладает молярным отношением Zn/Al, находящимся в диапазоне от 0,5 до 1,0, и содержанием щелочного металла, находящимся в диапазоне от 0,4 до 8,0 мас.% в пересчете на массу окисленного катализатора.
2. Катализатор по п.1, в котором щелочным металлом является калий и он содержится в количестве, составляющем от 1 до 3 мас.%.
3. Катализатор по п.1, в котором щелочным металлом является цезий и он содержится в количестве, составляющем от 5 до 10 мас.%.
4. Катализатор по любому из пп.1-3, в котором молярное отношение Zn/Al находится в диапазоне от 0,5 до 0,8.
5. Катализатор по п.1 или 2, в котором молярное отношение Zn/Al равно 0,65-0,7 и который дополнительно содержит 31-34 мас.% Zn и 2,7-3,0 мас.% К.
6. Катализатор по п.1 или 3, в котором молярное отношение Zn/Al равно 0,7 и который дополнительно содержит 34-36 мас.% Zn и 7-8 мас.% Cs.
7. Способ обогащения смеси синтез-газа водородом или монооксидом углерода путем взаимодействия указанной смеси синтез-газа с катализатором по любому из пп.1-6.
8. Способ по п.7, в котором указанный синтез-газ обладает отношением S/G, равным от 0,05 до 0,9, температурой, равной от 300 до 400°С, и реактор работает при давлении в диапазоне от 2,3 до 6,5 МПа.